실시 예 1 의 유리 조성물 은 , 유리 물품 으로 형성 된 다음 , 이중 이온 교환 처리 로 가공 된다 . 이중 이온 교환 공정 은 , 제 1 및 제 2 이온 교환 을 포함 하 고 , 여기 서 , 제 1 이온 교환 은 , 380 ℃ 의 온도 에서 80 분 동안 36 wt % 의 NaNO 3 및 64 wt % 의 KNO 3 를 함유 하 는 욕조 를 포함 한다 . 제 2 이온 교환 공정 은 , 370 ℃ 의 온도 에서 20 분 동안 5 wt % 의 NaNO 3 및 95 wt % 의 KNO 3 를 함유 하 는 욕조 를 포함 한다 . 이온 교환 된 유리 물품 은 그 다음 역 이온 교환 공정 에 적용 된다 . 역 이온 교환 공정 은 , 420 ℃ 의 온도 에서 8 시간 동안 17 wt % 의 LiNO 3 및 83 wt % 의 KNO 3 를 함유 하 는 욕조 를 포함 한다 . 화학 적 에칭 공정 은 그 다음 사용 되 어 불화 수소산 으로 유리 물품 의 측면 에 대해 4 ㎛ 를 제거 한다 . 에칭 된 유리 물품 은 그 다음 380 ℃ 의 온도 에서 80 분 동안 36 wt % 의 NaNO 3 및 64 wt % 의 KNO 3 를 함유 하 는 욕조 에서 및 370 ℃ 의 온도 에서 20 분 동안 5 wt % 의 NaNO 3 및 95 wt % 의 KNO 3 를 함유 하 는 제 2 이온 교환 욕조 에서 재 - 이온 교환 된다 . 이온 교환 된 유리 물품 의 K 2 O 농도 는 , 도 15 에서 실선 으로 표시 되 고 , 역 이온 교환 된 유리 물품 의 K 2 O 농도 는 , 도 15 에서 점선 으로 표시 되 며 , 및 재 - 이온 교환 된 유리 물품 의 K 2 O 농도 는 , 도 15 에서 쇄선 ( dot - dashed line ) 으로 표시 된다 . 도 15 에서 원형 영역 은 , 역 이온 교환 공정 으로부터 결과 하 는 부가 적 인 K 2 O 농도 를 강조 한다 . 도 16 은 , 도 15 에서 와 동일 한 공정 단계 에 상응 하 는 , 도 16 에서 선 들 로 , 깊이 의 함수 에 따라 유리 물품 의 산화물 농도 를 나타낸다 .